(57)【要約】【課題】光学フィルムを汚すことなく形成及び運搬できる光学部材を提供する。【解決手段】接着剤又は粘着剤で形成した粘着層４の両面側に離型フィルム２，３が積層し、少なくとも一面側の離型フィルム３の周縁部が粘着層４の周縁部４ａよりも外方に張り出すように積層してなる粘着シート１を形成し、粘着シート１の他面側の離型フィルム２を剥離し、光学フィルム６に貼付することにより、光学フィルム６の周縁部が粘着層４の周縁部４ａよりも外方に張り出した構成としてなる光学部材５とした。【選択図】図４
2008051847.tif 000002
【特許請求の範囲】
【請求項１】
接着剤又は粘着剤で形成した粘着層の両面側に離型フィルムを積層し、少なくとも一面側の離型フィルムの周縁部が粘着層の周縁部よりも外方に張り出すように積層してなる粘着シートを形成し、粘着シートの他面側の離型フィルムを剥離し、光学フィルムに貼付することにより、光学フィルムの周縁部が粘着層の周縁部よりも外方に張り出した構成としてなる光学部材。
【発明の詳細な説明】
【技術分野】
【０００１】
本発明は、液晶表示装置（ＬＣＤ）、プラズマディスプレイ（ＰＤＰ）などの画像表示装置に用いる光学部材に関する。
【背景技術】
【０００２】
液晶テレビやプラズマテレビなどに用いるフラットパネルは、偏光フィルム、位相差フィルム、光学補償フィルム、輝度向上フィルム等の光学フィルムを積層して形成されており、この際、光学フィルムの貼り合わせには、接着剤乃至粘着剤が用いられている。
【０００３】
例えば、光学フィルム上に粘着剤で粘着層を形成し、さらにその上に離型シートを積層し、この積層体の端部を光学フィルム側から粘着層の深さまでトムソン刃で切り抜き、離型シートを光学フィルム及び粘着層よりも大きいサイズとした光学部材（下記、特許文献１参照）等が開示されている。
【０００４】
また、光学フィルムなどを粘着シートにより貼り合わせることも行われている（下記、特許文献２参照）。この粘着シートは、透明な接着剤乃至粘着剤で形成した粘着層の両面側に離型フィルムを積層したものであり、光学フィルムなどに連続的に貼り合わせることができ、また、必要なサイズに切り出してから光学フィルムなどに貼り合わせることができるなどの利便性を有している。
さらに、粘着剤層の一面側に光学フィルムを積層し、他面側に離型フィルムを積層し、光学フィルムの端辺よりも内側にある部分を粘着剤層に形成した粘着型光学フィルム（下記、特許文献３参照）等も開示されている。
【０００５】
【特許文献１】特開２００２−３０３７３０号公報
【特許文献２】特開２００１−２３４１２９号公報
【特許文献３】特開２００４−１７０９０７号公報
【発明の開示】
【発明が解決しようとする課題】
【０００６】
従来の光学部材は、形成する際又は運搬する際、以下のときに光学フィルムが接着剤乃至粘着剤で汚れてしまうおそれがあった。
１．光学フィルムの全面に粘着剤を直接塗布し、粘着層を形成して他のフィルムを貼り合わせる場合、周縁部から粘着剤がはみ出し、光学フィルムを汚してしまうおそれがあった。
２．粘着シートを用いて貼り合わせる場合、粘着シートを運搬するときに、該シートの側端面側を把持するため、粘着層を押圧し粘着層から粘着剤がはみ出してしまい、この粘着剤により光学フィルムが汚れてしまうおそれがあった。
【０００７】
３．上記特許文献１に記載の発明においては、各フィルムを積層して光学部材を形成した後にトムソン刃で打抜くので、刃先に粘着剤が付着することがあり、刃を引き抜く際、付着した粘着剤により光学フィルムを汚してしまうおそれがあった。
４．上記特許文献３に記載の発明においては、粘着型光学フィルムの両面から加圧して粘着剤層の端部を光学フィルム端部からはみ出させ、はみ出た部分を削除し、粘着剤層の端辺が光学フィルムの端辺よりも内側にする方法が記載されている（特許文献３の段落[００４３]参照）。この方法では、一度粘着剤層の端部を光学フィルムの端部からはみ出させるため、光学フィルムが汚れてしまうおそれがあった。
【０００８】
本発明は、上記課題に鑑み、光学フィルムを汚すことなく形成及び運搬できる光学部材を提供せんとするものであり、さらには、積層しても各光学部材同士が貼付しにくい光学部材を提供せんとするものである。
【課題を解決するための手段】
【０００９】
本発明は、接着剤又は粘着剤で形成した粘着層の両面側に離型フィルムを積層し、少なくとも一面側の離型フィルムの周縁部が粘着層の周縁部よりも外方に張り出すように積層してなる粘着シートを形成し、粘着シートの他面側の離型フィルムを剥離し、光学フィルムに貼付することにより、光学フィルムの周縁部が粘着層の周縁部よりも外方に張り出した構成としてなる光学部材を提案する。
【００１０】
本発明の光学部材は、少なくとも一面側の離型フィルムの周縁部が粘着層の周縁部よりも外方に張り出すように積層してある粘着シートを用いることにより、離型フィルムの張り出した部分を把持して運搬できるため、粘着層を押圧せず運搬でき、粘着層から接着材乃至粘着剤がはみ出すことがない。また、光学フィルムに周縁部が粘着層の周縁部よりも外方に張り出すように粘着シートを貼付することにより、光学フィルム及び離型フィルムの周縁部は粘着層の周縁部よりも張り出しているため、粘着層から接着剤乃至粘着剤がはみ出すことがない。このため、光学フィルムを汚しにくく、運搬する際は離型フィルム又は光学フィルムの張り出した部分を把持すればよいので、粘着剤に触れることなく運搬できるものである。
【発明を実施するための最良の形態】
【００１１】
以下、一実施形態に基づいて本発明を説明する。
但し、以下に説明する実施形態は本発明の実施形態の一例であって、本発明の範囲が以下の実施形態に制限されるものではない。
【００１２】
本発明の光学部材は、粘着シートを用いて形成するものであり、この粘着シートは、接着剤又は粘着剤で形成した粘着層の両面側に離型フィルムを積層してあり、少なくとも一面側の離型フィルムの周縁部が粘着層の周縁部よりも外方に張り出すように積層してあるものである。本発明の光学部材は、この粘着シートの他面側の離型フィルムを剥離し、光学フィルムの周縁部が粘着層の周縁部よりも外方に張り出すように貼付して形成することができるものである。
【００１３】
（粘着シート）
本発明の光学部材の形成に用いる粘着シートの一例としては、図１に示す粘着シート１のように、略矩形状に形成された粘着層４の両面側に略矩形状の離型フィルム２、３を積層して形成したものがある。
【００１４】
離型フィルム２、３は、両離型フィルム２、３の周縁部の全部、すなわち全周に渡り粘着層４の周縁部４ａよりも外方に張り出すように形成してある（この張り出し部分を張出部２ａ、３ａとも称する。）。
【００１５】
また、一面側の離型フィルム３にのみ張出部を形成してもよく、例えば、図２に示すように、離型フィルム２の周縁部を粘着層４の周縁部４ａと揃えて形成し、一面側の離型フィルム３は、周縁部の全部、すなわち全周に張出部３ｂを形成してもよい。
【００１６】
張出部２ａ，３ａ（３ｂ）は、粘着層４の周縁部４ａから０．５ｍｍ以上、好ましくは１．０ｍｍ以上、さらに好ましくは３ｍｍ以上張り出しているのがよい。また、両離型フィルム２、３に張出部を設ける場合は、張り出しの長さは相違していてもよい。
【００１７】
離型フィルム２（３）の材質としては、ポリエチレン、ポリプロピレン、ポリエチレンテレフタレート等の合成樹脂フィルムや紙などを用いることができる。離型フィルム２（３）は、特に限定する訳ではないが、位置合わせのしやすさや不良品の検査のしやすさなどから透明であるのが好ましい。離型フィルム２（３）には、粘着層４から剥離しやすくするため、シリコーン処理、長鎖アルキル処理、フッ素処理などの剥離処理を施してもよい。剥離処理は、離型フィルム２（３）の両面側に施してもよい。
【００１８】
離型フィルム２（３）の厚さは、特に限定するものではないが、１２μｍ以上、好ましくは２５μｍ以上、かつ２５０μｍ以下、好ましくは１２５μｍ以下としてある。また、両離型フィルム２、３の厚さを相違させることにより、厚い方を剥がしやすくすることができる。例えば、最初に剥がす側を離型フィルム２とした場合、離型フィル２を１００μｍの厚さ、離型フィルム３を３８μｍの厚さとすることができる。表裏の厚みは逆にすることもできる。
【００１９】
粘着層４は、接着剤乃至粘着剤で形成した層であり、透明乃至半透明なものが好ましい。
接着剤乃至粘着剤としては、特に限定するものではないが、ポリマー材料を用いることができ、例えば、アクリル系接着剤、ゴム系粘着剤、アクリル系粘着剤、シリコーン系粘着剤等を用いることができる。透明性や耐久性の観点からするとポリマー材料としてアクリル系ポリマーを用いたものが好ましい。
一例としては、ベースポリマーと、架橋モノマーと、架橋開始剤と、可塑剤とを含有する粘着剤を用いることができる。
【００２０】
上記ベースポリマーとしては、(メタ)アクリル酸アルキルエステル系共重合体が挙げられる。
但し、(メタ)アクリル酸アルキルエステル系共重合体以外の樹脂を全て除外する意図ではなく、(メタ)アクリル酸アルキルエステル系共重合体以外の樹脂であっても、これと同様の結果が得られる樹脂が存在することは想定できる。
【００２１】
(メタ)アクリル酸アルキルエステル系共重合体を形成するために用いる（メタ）アクリレート、即ち、アルキルアクリレート又はアルキルメタクリレート成分としては、アルキル基がｎ−オクチル、イソオクチル、２−エチルヘキシル、ｎ−ブチル、イソブチル、メチル、エチル、イソプロピルのうちのいずれか１つであるアルキルアクリレート又はアルキルメタクリレートの１種又はこれらから選ばれた２種以上の混合物であるのが好ましい。
その他の成分として、カルボキシル基、水酸基、グリシジル基等の有機官能基を有するアクリレート又はメタクリレートを共重合させても良い。具体的には、前記アルキル（メタ）アクリレート成分と有機官能基を有する（メタ）アクリレート成分とを適宜に選択的に組み合わせたモノマー成分を出発原料として加熱重合して(メタ)アクリル酸エステル系共重合体ポリマーを得ることができる。
【００２２】
中でも好ましくは、α、β不飽和カルボン酸を含有した（メタ）アクリル酸エステル系共重合体であり、例えばイソ−オクチルアクリレート、ｎ−オクチルアクリレート、ｎ−ブチルアクリレート、２−エチルヘキシルアクリレート等から少なくとも１種類以上と、アクリル酸とを共重合させたものを挙げることができる。
【００２３】
ベースポリマーのガラス転移温度（Ｔｇ）は−２０℃以下、特に−６０℃〜−４０℃であるのが好ましく、その１３０℃における溶融粘度は５万ｍＰａ・ｓ以上、特に２０万ｍＰａ・ｓ〜７０万ｍＰａ・ｓ、中でも特に２０万ｍＰａ・ｓ〜５０万ｍＰａ・ｓであるのが好ましい。
【００２４】
なお、上記のガラス転移温度（Ｔｇ）及び溶融粘度は、粘弾性測定装置（例えばレオメトリックス社製のダイナミックアナライザーＲＤＡ−II）を用いて測定することができる。その際、溶融粘度はパラレルプレート２５ｍｍφ、歪み２％、１３０℃、０．０２Ｈｚで測定した時の粘度（ηγ）値を読みとればよく、Ｔｇはパラレルプレート２５ｍｍφ、歪み２％、周波数１Ｈｚで測定した時のＴａｎδの極大値を示す温度を読みとればよい。
【００２５】
上記架橋モノマーとしては、アクリル系架橋モノマーを用いるのが好ましく、中でも多官能〈メタ〉アクリレート、その中でも有機官能基含有（メタ）アクリレートモノマーを用いるのが好ましい。
有機官能基含有（メタ）アクリレートモノマーとしては、グリシジル基含有（メタ）アクリレートモノマー、ヒドロキシ基含有（メタ）アクリレートモノマー、イソシアネート基含有（メタ）アクリレートモノマー等の前記不飽和カルボン酸と反応する官能基を有するものを挙げることができる。具体的には、例えば１，４−ブタンジオールジアクリレート、１，６−ヘキサンジオールジアクリレート、１，９−ノナンジオールジアクリレート、トリメチロールプロパントリアクリレートなどを挙げることができる。
【００２６】
架橋モノマーの含有量は、一般的にはベースポリマー１００重量部に対し０．０１〜１．０重量部の割合の範囲内で調整する。但し、他の要素とのバランスでこの範囲を超えてもよい。
【００２７】
上記架橋開始剤としては、光開始剤或いは熱重合開始剤を挙げることができるが、光開始剤、特に紫外線架橋剤が好ましい。
光開始剤としては、開裂型の光開始剤及び水素引抜型の光開始剤のいずれを用いることもできるが、好ましくは水素引抜型であり、例えばベンゾフェノン、ミヒラーケトン、ジベンゾスベロン、２−エチルアントラキノン、イソブチルチオキサンソンなどのいずれか或いはこれらの二種類以上の組合わせからなる混合成分を用いるのが好ましい。但し、水素引抜型の光開始剤として前記に挙げた物質に限定するものではない。
紫外線架橋剤としては、例えば、ベンゾフェノン、ヒドロキシ−シクロヘキシル−フェニルケトンのいずれか或いはこれらの二種類以上の組合わせからなる混合成分を用いることができる。
【００２８】
光開始剤の添加量は、一般的にはベースポリマー１００重量部に対し０．０５〜２．０重量部の割合の範囲内で調整するのが好ましい。但し、他の要素とのバランスでこの範囲を超えてもよい。
【００２９】
上記可塑剤は、粘着シートの貯蔵せん断弾性率を全体的に下げることができる。
【００３０】
可塑剤としては、凝固点が−２０℃以下の液状のもの、特に凝固点−８０℃〜−４０℃の液状のものが好ましく、例えばアジピン酸エステル系、フタル酸エステル系、リン酸エステル系、トリメリット酸エステル系、クエン酸エステル系、エポキシ系、ポリエステル系可塑剤のいずれか或いはこれら二種類以上の組み合わせからなる混合成分を使用することができ、(メタ)アクリル酸エステル系共重合体ポリマーに相溶するものが好ましい。また、紫外線光架橋する場合には、紫外線を吸収しない可塑剤を用いるのが好ましい。
【００３１】
また、可塑剤の配合量は、一般的にはベースポリマー１００重量部に対し０．１〜２００重量部の割合の範囲内で調整するのが好ましい。
【００３２】
上記成分のほか、必要に応じて、近赤外線吸収特性を有する顔料や染料などの色素、粘着付与剤、酸化防止剤、老化防止剤、吸湿剤、天然物や合成物の樹脂類、ガラス繊維やガラスビーズなどの各種の添加剤を適宜配合することもできる。
接着剤乃至粘着剤には、ポリイソシアネート化合物、ポリアミン化合物、メラミン化合物、尿素樹脂、エポキシ樹脂、有機官能基含有（メタ）アクリレートモノマー、有機官能基含有（メタ）アクリレートオリゴマー等の架橋剤を含有させてもよく、また、光開始剤、粘着付与剤、可塑剤、充填剤、酸化防止剤、紫外線吸収剤、シランカップリング剤、無機微粒子等を含有させてもよい。
【００３３】
粘着層４の厚さは、特に限定するものではないが、５μｍ以上、好ましくは１５μｍ以上、かつ５ｍｍ以下、好ましくは２ｍｍ以下とする。特に、０．５ｍｍとするのが好ましい。
【００３４】
以下、粘着シート１の製造方法を示す。
両面側に張出部２ａ，３ａを形成した粘着シート１の製造方法としては、例えば、離型フィルム２の一面に張出部２ａを除いて粘着剤を塗布し、その上に張出部３ａを除いて離型フィルム３を重ねて貼付し、粘着シート１を形成できる。
【００３５】
一面側にのみ張出部３ｂを形成した粘着シート１を製造する場合は、例えば、離型フィルム２の一面に粘着剤を塗布し、その上に離型フィルム３を張出部３ｂとなる部分を除いて貼付し、粘着シート１を形成できる。
【００３６】
また、離型フィルムの一面側の全面に粘着剤を塗布し、前記離型フィルムと同じ大きさの離型フィルムを前記粘着剤に重ねて貼り合わせた後、一方の離型フィルムと粘着層に切れ込みを入れ、その外側部分を剥がして張出部を形成することもできる。
例えば、図２に示すような粘着シート１を形成する場合、離型フィルム２、３及び粘着層４の周縁部を揃えて積層シートを形成し、図３（Ａ）に示すように、離型フィルム２側から離型フィルム３を切断しないように周縁部沿いに全周に離型フィルム２及び粘着層４の深さまで切れ込み９を入れ、図３（Ｂ）に示すように、切れ込み９を入れた外縁部側１０を剥離することにより、張出部３ｂを有する粘着シート１とすることができる。
【００３７】
切れ込みを入れるためには、例えば、トムソンプレス刃型などを用いることもできるが、端面の仕上がりの良好さ、並びに切れ込み深さを自在かつ正確に調整できることからレーザーカッターを用いるのがよい。レーザーとしては、固体レーザー、半導体レーザー、液体レーザー、気体レーザーなどを用いるのがよく、なかでもＣＯ２レーザー、Ｎｄ：ＹＡＧレーザーを用いるのがよい。
レーザーカッターを用いた場合は、その熱などの作用で一時的（例えば、１日程度）に粘着層４の端縁部表面のべたつきが抑えられ、粘着シート１の取り扱いが容易になる。
【００３８】
レーザーで切れ込みを形成する場合は、特に紫外線架橋剤を添加した粘着剤で粘着層４を形成した上で、紫外線レーザー（例えば、エキシマレーザー）を用いて切れ込みを形成するのがよい。
これにより、切れ込みを入れると同時に、粘着層４が紫外線により架橋して固化するため、より一層離型フィルム２が捲り上げやすくなる。
【００３９】
また、粘着層４の端縁部には、粘着剤に用いた光開始剤の吸光特性に合わせて紫外線（特に短波長側（２００〜２８０ｎｍ））を照射させるのが好ましい。これにより、粘着層４の周縁部４ａ表面の架橋が進み、周縁部４ａ表面のべたつきが抑えられ、緩衝性や粘着力は保持したままで粘着シート１の取り扱いを容易にすることができる。このような効果は、粘着層４として水素引き抜き型光開始剤を含有させたアクリル系粘着剤を使用した場合に特に顕著である。
【００４０】
レーザーカッターは、進入角度を容易に調整することができるため、図３（Ｃ）に示すように、離型フィルム３に対する粘着層４の周縁部４ａの角度αを１００°〜１１０°の範囲、好ましくは１０５°に形成することもできる。このようにすることにより、離型フィルム２を剥がすときに端部２ｂを把持しやすくなり、離型フィルム２が剥がしやすくなる。
【００４１】
粘着シート１は、少なくとも一面側の離型フィルム３に張出部３ａ（３ｂ）が形成してあるので、張出部３ａ（３ｂ）を把持或いは離型フィルム３の外面側から支持して粘着シート１を運搬すれば、粘着層を押圧することなく運搬でき、粘着層から粘着剤がはみ出すことがない。このため、光学フィルムを汚すことなく、光学部材を形成できる。
【００４２】
（光学部材）
次に、上記粘着シート１を用いて形成した光学部材５について説明する。
【００４３】
光学部材５は、図４に示すように、図１又は２に示した粘着シート１の他面側の剥離フィルム２を剥離して、光学フィルム６上に貼付して形成したものであり、光学フィルム６の周縁部の全部、つまり全周に渡り粘着層４の周縁部４ａよりも外方に張り出すように貼付してある（この張り出した部分を張出部６ａともいう。）。また、離型フィルム３には、全周に渡り張出部３ａ（３ｂ）が形成してあるので、光学部材５は、離型フィルム３及び光学フィルム６の張出部３ａ（３ｂ），６ａがともに全周に渡り形成されたものとなる。
【００４４】
張出部６ａは、粘着層４の周縁部４ａから０．５ｍｍ以上、好ましくは１．０ｍｍ以上、さらに好ましくは３ｍｍ以上張り出してあるのがよい。また、光学フィルム６及び離型フィルム３の張出部３ａ（３ｂ），６ａの長さは相違していてもよい。
【００４５】
光学フィルム６としては、例えば、偏光フィルム、偏光変換素子、反射板、半透過板、位相差フィルム、輝度向上フィルム、保護フィルム、反射防止フィルム、電磁波シールドフィルム、光学補償フィルム、近赤外線カットフィルム、調色フィルムやこれらを組み合わせた積層体など平面型画像装置の表示パネル等に用いる種々のものが挙げることができる。
【００４６】
このように張出部６ａ，３ａ（３ｂ）を形成することにより、粘着剤等が周縁部４ａからはみ出すことなく、光学フィルム６の汚れを防止でき、光学部材５を積載した際も、粘着剤等がはみ出さないので光学部材５同士が付着してしまうことがない。
【００４７】
光学部材５は、略矩形状を呈しているが、これに限定するものではなく、長円状などにも形成することができる。
【実施例】
【００４８】
以下、実施例について説明するが、本発明はこれらに限定されるものではない。
【００４９】
（実施例１）
一面側の離型フィルムとして、厚さ７５μｍの離型ＰＥＴフィルム（三菱化学ポリエステルフィルム（株）製；商品名ＭＲＦ７５）を用い、この離型フィルム上に粘着剤を塗布して、厚さ０．５ｍｍの粘着層を形成した。粘着剤としては、アクリル系ポリマー１００重量部に対し、可塑剤としてＤＩＤＰを２５重量部、架橋モノマーとして１，９−ノナンジオールジアクリレート（大阪有機化学工業（株）製；商品名ビスコート＃２６０）を１重量部、水素引き抜きタイプ光開始剤（日本シイベルへグナー社製、商品名ＥｓａｃｕｒｅＴＺＴ）０．１重量部を添加し、１３０℃で溶融攪拌したものを用いた。この上に他面側の離型フィルムとして、厚さ３８μｍの離型ＰＥＴフィルム（藤森工業（株）製；商品名フィルムバイナ３８Ｅ−００１０ＢＤ）を貼付してシート状に積層し、ホットメルト成形した。次に、高圧水銀ランプを用いて片面積算光量３６００ｍＪ／ｃｍ２を離型フィルム越しに両面側から照射して積層シートＡとした。
なお、アクリル系ポリマーの組成は、２−エチルへキシルアクリレート１００重量部を重合させたもので、Ｔｇは−７０℃、１３０℃溶融粘度は２６万（ｍＰａ・ｓｅｃ）であった。また、積算光量は、ウシオ電機製ＵＩＴ−１５０に３６５ｎｍ用センサーを装着して測定した。
【００５０】
上記積層シートＡを、外形寸法５９０×１０００ｍｍとなるようにレーザーカッター（出力５０Ｗ，ＣＯ２レーザー）で切断した。この際のレーザー出力は１００％、カット速度は１５％であった。
次に、上記積層シートＡの周縁部から５ｍｍ内側の位置に、該周縁部に沿って上記レーザーカッターで上記他面側から粘着層の深さまでに切れ込みを入れた。この際のレーザー出力は１７％、カット速度は１１％であった。
切れ込みを入れた離型フィルム及び粘着層の外縁部側を剥離して、図５に示すような厚さ７５μｍの離型フィルムの周囲に幅５ｍｍの張出部を有する粘着シートを形成した。
【００５１】
その後、反射防止フィルム（日本油脂（株）製；リアルック７７００）を、外形寸法６００×１０１０ｍｍとなるように打ち抜き、このフィルムに図５に示す粘着シートの厚さ３８μｍの離型フィルム剥離して貼付し、図６に示すような反射防止フィルムの周囲に幅１０ｍｍの張出部を、厚さ７５μｍの離型フィルムの周囲に幅５ｍｍの張出部を有する光学部材を形成した。
【００５２】
（実施例２）
電磁波シールドフィルム（日本フィルコン製；メッシュフィルム）の銅箔メッシュ面とは反対側のＰＥＴ面に予め塗布された粘着層を介して反射防止フィルム（日本油脂（株）製；リアルック７７００）を貼付して積層光学フィルムとし、このフィルムをトムソンプレス刃型で５９０×１０００となるように打ち抜いた後、銅箔メッシュ面に、図５に示す粘着シートの厚さ３８μｍの離型フィルム剥離して貼付し、図７に示すような積層光学フィルムの周囲に５ｍｍ幅の張出部を、厚さ７５μｍの離型ＰＥＴフィルムの周囲に幅５ｍｍの張出部を有する光学部材を形成した。
【００５３】
（比較例１）
上記積層シートＡを、反射防止フィルム（日本油脂（株）製；リアルック７７００）に貼付し、トムソンプレス刃型で外形寸法５８０×９９０ｍｍとなるように、離型フィルム、粘着層及び反射防止フィルムの全てを同一寸法で打ち抜き、図８に示すような光学部材とした。
【００５４】
（比較例２）
上記積層シートＡを、外形寸法５９０×１０００ｍｍとなるようにレーザーカッター（出力５０Ｗ，ＣＯ２レーザー）で切断した。この際のレーザー出力は１００％、カット速度は１５％であった。
次に、上記一面側の離型フィルムの周縁部から５ｍｍ内側の位置に、該周縁部に沿って上記レーザーカッターで上記一面側から粘着層の深さまでに切れ込みを入れた。切れ込みを入れた厚さ７５μｍの離型フィルム及び粘着層の外縁部側を剥離し、厚さ３８μｍの離型フィルムの周囲に幅５ｍｍの張出部を有する粘着シートを形成した。この際のレーザー出力は１７％、カット速度は１１％であった。
上記粘着シートの厚さ３８μｍの離型フィルムを剥離し、外形寸法５９０ｍｍ×１０００ｍｍの反射防止フィルム（日本油脂（株）製；リアルック７７００）に貼付し、図９に示すような反射防止フィルムの周囲に幅５ｍｍの張出部を有する光学部材を形成した。
【００５５】
（試験）
実施例１，２及び比較例１，２を用いて、以下の試験１〜３を行った。
【００５６】
（試験１：端面からのはみ出し）
光学部材の端面から粘着剤がはみ出していないか、目視で観察した。
はみ出しがないものを○、あるものを×として評価した。
【００５７】
（試験２：粘着端面のベタツキ）
光学部材の端部を指で触れて、粘着剤が指に付着しないかを確認した。
粘着剤等に触れることがないものを◎、粘着剤等に触れてもベタツキ感のないものを○、ベタツキ感のあるものを×として評価した。
【００５８】
（試験３：光学部材の積載性）
実施例１，２及び比較例１，２をそれぞれ１０枚重ねて積載して、２３℃，６０％ＲＨの環境下で２４時間放置した後、各光学部材間が付着していないかを確認した。
１枚も付着していないものを○、１枚でも付着したものを×として評価した。
【００５９】
（結果）
上記試験結果を以下の表１に示す。
【００６０】
【表１】
2008051847.tif 000003
【００６１】
実施例１，２は、全項目において良好な結果を示した。
一方、比較例１，２は、比較例２で端面からのはみ出しは確認されなかったものの、他の項目では、比較例１，２は、いずれも満足できるものはなかった。
【図面の簡単な説明】
【００６２】
【図１】本発明で用いる粘着シートの一実施形態を示し、（Ａ）は側面図、（Ｂ）は上面図、（Ｃ）は正面図である。
【図２】図１の粘着シートの他の実施形態を示し、（Ａ）は側面図、（Ｂ）は上面図、（Ｃ）は正面図である。
【図３】図２の粘着シートの製造方法の一例を示したものであり、（Ａ）は切れ込みを入れた状態を示した断面図、（Ｂ）は外縁部側を剥離した状態を示した断面図、（Ｃ）は粘着層の周縁部を傾斜状に形成した場合を示した断面図である。
【図４】本発明の光学部材の一実施形態を示し、（Ａ）は側面図、（Ｂ）は上面図、（Ｃ）は正面図である。
【図５】本発明の実施例で用いた粘着シートを示し、（Ａ）は側面図、（Ｂ）は上面図である。
【図６】本発明の実施例で用いた実施例１の光学部材を示し、（Ａ）は側面図、（Ｂ）は上面図である。
【図７】本発明の実施例で用いた実施例２の光学部材を示し、（Ａ）は側面図、（Ｂ）は上面図である。
【図８】本発明の実施例で用いた比較例１の光学部材を示し、（Ａ）は側面図、（Ｂ）は上面図である。
【図９】本発明の実施例で用いた比較例２の光学部材を示し、（Ａ）は側面図、（Ｂ）は上面図である。
【符号の説明】
【００６３】
１…粘着シート
２，３…離型フィルム
２ａ…張出部
３ａ，３ｂ…張出部
２ｂ…端部
４…粘着層
４ａ…周縁部
５…光学部材
６…光学フィルム
６ａ…張出部
９…切れ込み
１０…外縁部側
【図１】
2008051847.tif 000004
【図２】
2008051847.tif 000005
【図３】
2008051847.tif 000006
【図４】
2008051847.tif 000007
【図５】
2008051847.tif 000008
【図６】
2008051847.tif 000009
【図７】
2008051847.tif 000010
【図８】
2008051847.tif 000011
【図９】
2008051847.tif 000012